(57)【特許請求の範囲】
【請求項１】
スルホン酸ナトリウム基を含有し、スルホン酸ナトリウム基が導入された芳香族化合物単位の含有量がシェル部に対して３５質量％以上であるコア・シェル型構造の重合体からなるポリマー微粒子の製造方法であって、
（ａ）界面活性剤の存在下又は不在下で、芳香族ビニル系化合物を含む単量体を水中に分散し、重合開始剤により乳化重合して、コア部となるシードラテックス微粒子を調製する工程、及び（ｂ）前記（ａ）工程で得られたコア部となるシードラテックス微粒子と、水溶性架橋剤を含有する芳香環上にスルホン酸ナトリウム基が導入された芳香族ビニル系化合物を含む単量体を、界面活性剤の存在下又は不在下で、重合開始剤を用いてシード乳化重合を行い、コア・シェル型構造を有する重合体を形成させる工程、
を含むことを特徴とする、スルホン酸ナトリウム基含有コア・シェル型ポリマー微粒子の製造方法。
【請求項２】
（ａ）工程における、芳香族ビニル系化合物を含む単量体が、スチレン及び／又はα−メチルスチレンを含む単量体である請求項１に記載のスルホン酸ナトリウム基含有コア・シェル型ポリマー微粒子の製造方法。
【請求項３】
（ａ）工程における芳香族ビニル系化合物を含む単量体が、（メタ）アクリル酸を含む請求項１又は２に記載のスルホン酸ナトリウム基含有コア・シェル型ポリマー微粒子の製造方法。
【請求項４】
（ａ）工程における芳香族ビニル系化合物を含む単量体が、分子内に２個以上のビニル基を有する架橋性単量体を含む請求項１〜３のいずれかに記載のスルホン酸ナトリウム基含有コア・シェル型ポリマー微粒子の製造方法。
【請求項５】
架橋性単量体がジビニルベンゼンである請求項４に記載のスルホン酸ナトリウム基含有コア・シェル型ポリマー微粒子の製造方法。
【請求項６】
（ａ）工程で用いる重合開始剤が、水溶性の過硫酸塩である請求項１〜５のいずれかに記載のスルホン酸ナトリウム基含有コア・シェル型ポリマー微粒子の製造方法。
【請求項７】
（ｂ）工程において、芳香環上にスルホン酸ナトリウム基が導入された芳香族ビニル系化合物を含む単量体が、スチレンスルホン酸ナトリウム及び／又はα−メチルスチレンスルホン酸ナトリウムを含む単量体である請求項１〜６のいずれかに記載のスルホン酸ナトリウム基含有コア・シェル型ポリマー微粒子の製造方法。
【請求項８】
（ｂ）工程における水溶性架橋剤が、Ｎ，Ｎ’−メチレンビスアクリルアミドである請求項１〜７のいずれかに記載のスルホン酸ナトリウム基含有コア・シェル型ポリマー微粒子の製造方法。
【請求項９】
（ｂ）工程において、芳香環上にスルホン酸ナトリウム基が導入された芳香族ビニル系化合物を含む単量体に、共重合モノマーとして、スチレン及び／又はα‐メチルスチレンを含む請求項１〜８のいずれかに記載のスルホン酸ナトリウム基含有コア・シェル型ポリマー微粒子の製造方法。
【請求項１０】
（ｂ）工程で用いる重合開始剤が油溶性重合開始剤である請求項１〜９のいずれかに記載のスルホン酸ナトリウム基含有コア・シェル型ポリマー微粒子の製造方法。
【請求項１１】
油溶性重合開始剤が、２，２’−アゾビスイソブチロニトリルである請求項１０に記載のスルホン酸ナトリウム基含有コア・シェル型ポリマー微粒子の製造方法。
【請求項１２】
（ａ）工程及び（ｂ）工程における乳化重合に際し、乳化剤として界面活性剤を用いる場合、該界面活性剤が、アニオン系及び／又はノニオン系界面活性剤である請求項１〜１１のいずれかに記載のスルホン酸ナトリウム基含有コア・シェル型ポリマー微粒子の製造方法。
【請求項１３】
アニオン系界面活性剤が、高級アルキル硫酸ナトリウムであり、ノニオン系界面活性剤が、ポリオキシエチレンアルキルアリールエーテル類である請求項１２に記載のスルホン酸ナトリウム基含有コア・シェル型ポリマー微粒子の製造方法。
【発明の詳細な説明】
【技術分野】
【０００１】
本発明は、スルホン酸ナトリウム基含有コア・シェル型ポリマー微粒子の製造方法に関し、さらに詳しくは、スルホン酸ナトリウム基がシェル部に多量に導入されたコア・シェル型構造を有するナノメートルレベルのポリマー微粒子の製造方法であって、水に溶解することなく、かつプロトン伝導性に優れ、固体燃料電池における膜−電極接合体（ＭＥＡ）等に好適に用いられるスルホン酸ナトリウム基含有コア・シェル型ポリマー微粒子の製造方法に関するものである。
【背景技術】
【０００２】
スルホン酸ナトリウム基を有するポリマー粒子は古くからカチオン交換樹脂として知られ、種々の分野で幅広く用いられている。このカチオン交換樹脂の場合、ポリマー粒子の粒子径は、通常数百μｍ程度であり、またスルホン酸ナトリウム基の導入量はせいぜい３モル％程度であった。このカチオン交換樹脂は、一般に耐水性を高めるために、架橋性単量体であるジビニルベンゼンとスチレンスルホン酸ナトリウムを懸濁重合や乳化重合させることにより製造されている。
【０００３】
一方、近年地球環境にやさしく、クリーンな発電システムとして燃料電池が注目されている。燃料電池は、電解質の種類によって、リン酸型、溶融炭酸塩型、固体酸化物型、固体高分子型等に分類される。これらのうち固体高分子型燃料電池は、低温作動性、小型軽量化などの観点から、電気自動車用電源やポータブル機器電源、さらに電気と熱を同時利用する家庭用コージェネレーションシステムなどへの適用が検討されている。
【０００４】
固体高分子型燃料電池は、一般に次のように構成される。まず、プロトン伝導性を有する電解質膜の両側に、白金属の金属触媒を担持したカーボン粉末と高分子電解質からなるプロトン伝導性バインダーとを含む触媒層がそれぞれ形成される。各触媒層の外側には、燃料ガス及び酸化剤ガスをそれぞれ通気する多孔性材料であるガス拡散層がそれぞれ形成される。ガス拡散層としてはカーボンペーパー、カーボンクロスなどが用いられる。触媒層とガス拡散層を一体化したものはガス拡散電極と呼ばれ、また一対のガス拡散電極をそれぞれ触媒層が電解質膜と向かい合うように電解質膜に接合した構造体は膜−電極接合体（ＭＥＡ；Ｍｅｍｂｒａｎｅ  Ｅｌｅｃｔｒｏｄｅ  Ａｓｓｅｍｂｌｙ）と呼ばれている。この膜−電極接合体の両側には、導電性と気密性を備えたセパレータが配置される。電極面に燃料ガス又は酸化剤ガス（例えば空気）を供給するガス流路が膜−電極接合体とセパレータの接触部分又はセパレータ内に形成されている。一方の電極（燃料極）に水素やメタノールなどの燃料ガスを供給し、他方の電極（酸素極）に空気などの酸素を含有する酸化剤ガスを供給して発電する。
【０００５】
すなわち、燃料極では燃料がイオン化されてプロトンと電子が生じ、プロトンは電解質膜を通り、電子は両電極をつなぐことによって形成される外部電気回路を移動して酸素極へ送られ、酸化剤と反応することで水が生成する。このようにして、燃料の化学エネルギーを電気エネルギーに直接変換して取り出すことができる。
【０００６】
このような固体燃料電池に用いられる膜−電極接合体において、白金属の金属触媒を担持したカーボン粉末とプロトン伝導性バインダーを含む触媒層に、プロトン伝導性に優れるスルホン酸ナトリウム基を有するポリマー微粒子をスプレーなどの方法で、該触媒層に噴霧乾燥などしてスルホン酸ナトリウム基を有するプロトン伝導性に優れるナノレベルのポリマー微粒子の層を形成することにより、プロトン伝導性の優れる膜−電極接合体とすることができる。
前記のスルホン酸ナトリウム基含有ポリマー微粒子を、前記の固体燃料電池における膜−電極接合体に用いる場合、できるだけプロトン伝導性が高く（スルホン酸ナトリウム基の導入量が多く）、かつカーボン担持白金触媒における白金粒子の粒子径は、通常１〜３０ｎｍであるので、当該スルホン酸ナトリウム基含有ポリマー微粒子としては、できるだけ前記白金粒子の粒子径に近い粒子径を有するものが要求される。
【０００７】
しかしながら、スルホン酸ナトリウム基の量を高めるため、スルホン酸ナトリウム基含有モノマーの量を高めて共重合すると、スチレンスルホン酸ナトリウム基が水に対して溶解性が高いため、ポリマー自体の水への溶解性が上がり、スチレンスルホン酸ナトリウム基を含む乳化共重合は、極めて不安定となり、スルホン酸ナトリウム基を高い濃度で含むポリマー微粒子を得ることはできなかった。
すなわち、スルホン酸ナトリウム基含有ポリマー粒子においては、いかにしてスチレンスルホン酸ナトリウム基の量を増加するかが重要となる。
【０００８】
一方、特許文献１には、コアシェル構造の粒子を含む水性樹脂エマルションであって、当該粒子のコア層はエチレン性不飽和単量体の乳化重合によって得られる重合体（Ｂ）で、シェル層は、酸価が６０〜５００ｍｇＫＯＨ／ｇ、数平均分子量が１０００〜３００００、重量平均分子量／数平均分子量の比が１．０〜１．５である重合体（Ａ）でそれぞれ構成され、重合体（Ａ）／重合体（Ｂ）の重量比が５／９５〜５０／５０であることを特徴とする水性樹脂エマルションが開示されている。
この技術におけるコア・シェル構造の粒子の平均粒子径は、通常１００ｎｍ以下であり、またサブクレームの４には重合体（Ａ）が中和されたカルボキシル基又はスルホン酸基を有するものであると記載されている。当該水性樹脂エマルションは、成膜した場合、光沢に優れる被膜となるため、塗料、インキ、各種コーティング剤の用途に有用であるとされている。
【先行技術文献】
【特許文献】
【０００９】
【特許文献１】特開２００３−３０３７号公報
【発明の概要】
【発明が解決しようとする課題】
【００１０】
前記特許文献１に記載の技術によると、エチレン性不飽和単量体をリビングラジカル重合により、まずカルボン酸塩又はスルホン酸塩を有する重合体（Ａ）を形成し、このものを高分子界面活性剤として、該重合体（Ａ）の存在下に、エチレン性不飽和単量体を乳化重合して重合体（Ｂ）を形成することにより、コア・シェル構造の粒子を含む水性樹脂エマルションが得られる。
この技術によると、形成されたコア・シェル構造の粒子においては、シェル部にカルボン酸塩又はスルホン酸塩を有することになっているが、当該発明においてはスルホン酸塩についてはなんら言及されておらず、また、実施例においても、カルボン酸塩を有するシェル部は形成されているが、スルホン酸塩を有するシェル部の例は全くない。
本発明は、このような状況下になされたもので、スルホン酸ナトリウム基がシェル部に多量に導入されたコア・シェル型構造を有するナノメールレベルのポリマー微粒子であって、水に溶解することなく、かつプロトン伝導性に優れ、固体燃料電池における膜−電極接合体（ＭＥＡ）等に好適に用いられるスルホン酸ナトリウム基含有ポリマー微粒子を効率よく製造する方法を提供することを目的とするものである。
【課題を解決するための手段】
【００１１】
本発明者らは、前記目的を達成するために鋭意研究を重ねた結果、下記の知見を得た。
すなわち、コア部となるシードラテックス微粒子を特定の方法で調製する工程と、この工程で得られたコア部となるシードラテックス粒子と、芳香環上にスルホン酸ナトリウム基が導入された芳香族ビニル系化合物とを、特定の方法でシード乳化重合させる工程とを含む製造方法により、前記目的に適合し得るスルホン酸ナトリウム基含有コア・シェル型ポリマー微粒子が効率よく得られることを見出した。本発明は、かかる知見に基づいて完成したものである。
【００１２】
すなわち、本発明は、
スルホン酸ナトリウム基を含有する、コア・シェル型構造の重合体からなるポリマー微粒子の製造方法であって、
（ａ）界面活性剤の存在下又は不在下で、芳香族ビニル系化合物を含む単量体を水中に分散し、重合開始剤により乳化重合して、コア部となるシードラテックス微粒子を調製する工程、及び（ｂ）前記（ａ）工程で得られたコア部となるシードラテックス微粒子と、水溶性架橋剤を含有する芳香環上にスルホン酸ナトリウム基が導入された芳香族ビニル系化合物を含む単量体を、界面活性剤の存在下又は不在下で、重合開始剤を用いてシード乳化重合を行い、コア・シェル型構造を有する重合体を形成させる工程、
を含むことを特徴とする、スルホン酸ナトリウム基含油コア・シェル型ポリマー微粒子の製造方法、を提供するものである。
【発明の効果】
【００１３】
本発明によれば、スルホン酸ナトリウム基がシェル部に多量に導入されたコア・シェル型構造を有するナノメートルレベルの粒子径をもつポリマー微粒子であって、水に溶解することなく、かつプロトン伝導性に優れ、固体燃料電池における膜−電極接合体（ＭＥＡ）等に好適に用いられるスルホン酸ナトリウム基を有するポリマー微粒子を効率よく製造する方法を提供することができる。
【図面の簡単な説明】
【００１４】
【図１】キャピラリーを用いて、ポリマー微粒子の膨潤度を測定する方法の説明図である。
【図２】シードラテックスＳSFと、シードラテックスｘ−ＳSFのＴＥＭ写真である。
【図３】シードラテックスＳSFと、シードラテックスｘ−ＳSFのＳＥＭ写真である。
【図４】シードラテックスＳSFと、シードラテックスｘ−ＳSFの粒度分布曲線である。
【図５】ポリマー微粒子ＳＦ２のＴＥＭ写真である。
【図６】ポリマー微粒子ＳOP-SＮ0、ＳOP-SＮ4、ＳOP-SＮ8及びＳOP-SＮ12のＴＥＭ写真である。
【発明を実施するための形態】
【００１５】
本発明のスルホン酸ナトリウム基含有（以下、「ＳＯ3Ｎａ基含有」と称することがある。）コア・シェル型ポリマー微粒子の製造方法は、ＳＯ3Ｎａ基を含有するコア・シェル型構造の重合体からなるポリマー微粒子の製造方法であって、（ａ）界面活性剤の存在下又は不在下で、芳香族ビニル系化合物を含む単量体を水中に分散し、重合開始剤により乳化重合して、コア部となるシードラテックス微粒子を調製する工程、及び（ｂ）前記（ａ）工程で得られたコア部となるシードラテックス微粒子と、水溶性架橋剤を含有する芳香環上にスルホン酸ナトリウム基が導入された芳香族ビニル系化合物を含む単量体を、界面活性剤の存在下又は不在下で、重合開始剤を用いてシード乳化重合を行い、コア・シェル型構造を有する重合体を形成させる工程、を含むことを特徴とする。
【００１６】
（（ａ）工程）
本発明のＳＯ3Ｎａ基含有ポリマー微粒子の製造方法（以下、単に「ポリマー微粒子の製造方法」と称することがある。）における（ａ）工程は、界面活性剤の存在下又は不在下で、芳香族ビニル系化合物を含む単量体を水中に分散し、重合開始剤により乳化重合して、コア部となるシードラテックス微粒子を調製する工程である。
【００１７】
＜芳香族ビニル系化合物を含む単量体＞
当該（ａ）工程で用いる芳香族ビニル系化合物を含む単量体としては特に制限はないが、スチレン及び／又はα−メチルスチレンが好ましく、スチレンがより好ましい。また、前記単量体としては、前記スチレン類と共に、（メタ）アクリル酸を含むことができる。ここで（メタ）アクリル酸とは、アクリル酸及びメタクリル酸の両方を指す。
この中で、得られるポリマー微粒子の性能などの観点から、メタクリル酸（ＭＡＡ）が好適である。
この（メタ）アクリル酸の使用量は、前記の芳香族ビニル系化合物との合計量に対して、得られるポリマー微粒子の性能の観点から、１０質量％以下であることが好ましく、８質量％以下であることがより好ましい。
【００１８】
また、前記の芳香族ビニル系化合物を含む単量体は、分子内に２個以上のビニル基を有する架橋性単量体を含むことができる。
前記２個以上のビニル基を有する架橋性単量体としては、特に制限はなく、例えばジビニルベンゼン、ジビニルナフタレン、エチレングリコールジ（メタ）アクリレート、テトラエチレングリコールジ（メタ）アクリレートなどが挙げられるが、これらの中で、得られるポリマー微粒子の性能及び入手性の観点から、ジビニルベンゼン（ＤＶＢ）が好ましい。
この架橋性単量体の使用量は、架橋性単量体がジビニルベンゼンである場合、架橋性単量体以外の単量体の合計量に対して、５質量％以下であることが好ましい。
【００１９】
＜界面活性剤＞
当該（ａ）工程の乳化重合に際して、乳化剤として界面活性剤を用いる場合、界面活性剤としてアニオン系及び／又はノニオン系界面活性剤を使用することが好ましい。アニオン系界面活性剤としては、例えばドデシル硫酸ナトリウムなどの高級アルキル硫酸ナトリウム、ドデシルベンゼンスルホン酸ナトリウム、アルキルエーテル硫酸ナトリウム、アルキルナフタレンスルホン酸ナトリウム、ジアルキルスルホコハク酸ナトリウムなどが挙げられるが、これらの中で高級アルキル硫酸ナトリウムが好ましい。
一方、ノニオン系界面活性剤としては、例えばポリオキシエチレンオクチルフェニルエーテル、ポリオキシエチレンオレイルエーテル、ポリオキシエチレンラウリルエーテル等のポリオキシエチレンアルキルアリールエーテル類あるいはポリオキシエチレンアルキルエーテル類、ポリオキシエチレンソルビタンモノラウレート、ポリオキシエチレンソルビタンモノステアレート等のポリオキシエチレンソルビタンエステル類などが挙げられるが、これらの中のポリオキシエチレンアルキルアリールエーテル類が好ましい。なお、界面活性剤として、前記のアニオン系界面活性剤とノニオン系界面活性剤を併用してもよい。
【００２０】
当該（ａ）工程における乳化重合においては、重合開始剤として水溶性重合開始剤が用いられ、水溶性重合開始剤としては、例えば過硫酸アンモニウム、過硫酸カリウム、過硫酸ナトリウムなどの過硫酸塩を挙げることができる。
この水溶性重合開始剤の使用量は、単量体全量に対して１〜５質量％程度である。
【００２１】
＜コア部となるシードラテックスの調製＞
コアとなるシードラテックスは、例えば次のようにして調製することができる。
還流冷却器、機械的攪拌機および温度計を備えた反応装置により重合を行い、所定の配合でシードラテックスを調製する。すなわち、ドデシル硫酸ナトリウム（ＳＤＳ）などの界面活性剤の存在下あるいは存在させずに、全てのモノマーと１００質量部の水を攪拌しながらフラスコに仕込み、系を７０℃に加熱する。次いで、２５質量部の水に溶解した水溶性重合開始剤である過硫酸アンモニウム（ＡＰＳ）などの過硫酸塩を系内に３段階で、すなわち、重合の最初と２時間後と４時間後とに、１２／８／５の質量比で加え、７時間程度重合する。その後、系を室温に冷却することにより、シードラテックスを得ることができる。
（１）ソープフリー乳化重合
界面活性剤を存在させない乳化重合において、架橋剤であるジビニルベンゼン（ＤＶＢ）を用いて架橋を導入したシードラテックスと、架橋剤を用いることなく架橋がないシードラテックスの粒子は、透過型電子顕微鏡（ＴＥＭ）写真、走査型電子顕微鏡（ＳＥＭ）写真及び粒度分布図から、ＤＶＢの導入により、すなわち架橋によりラテックス粒子の表面がより粗くなっていることがわかり、シードラテックスの粒子は狭い粒度分布をもつものであることがわかる。またソープフリー乳化重合によるモノマーの転化率は９０％以上である。
（２）通常の乳化重合
次に乳化剤（界面活性剤）を用いてシードラテックスを乳化重合する方法では、乳化剤を用いる点以外は、前記ソープフリー重合と同じ配合により乳化重合させることができる。上記ソープフリー重合との比較においては、以下に示すことが分かる。
上記（１）のソープフリーの乳化重合では、シードラテックス粒子のサイズを調整することは容易ではないので、このシードラテックス粒子の調製に従来の乳化重合を用いることにより、比較的小さなサイズのシードラテックスを調製することができる。
また、シードラテックス粒子の表面は、ソープフリー乳化重合により得られたものよりも粗い。
【００２２】
（（ｂ）工程）
本発明のＳＯ3Ｎａ基含有ポリマー微粒子の製造方法における（ｂ）工程は、前記（ａ）工程で得られたコア部となるシードラテックス微粒子と、水溶性架橋剤を含有する芳香環上にＳＯ3Ｎａ基が導入された芳香族ビニル系化合物を含む単量体を、界面活性剤の存在下又は不在下で、重合開始剤を用いてシード乳化重合を行い、コア・シェル型構造を有する重合体を形成させる工程である。
【００２３】
＜芳香環上にＳＯ3Ｎａ基が導入された芳香族ビニル系化合物＞
当該（ｂ）工程で用いる芳香環上にＳＯ3Ｎａ基が導入された芳香族ビニル系化合物としては、特に制限はなく、例えばスチレンスルホン酸ナトリウム、アルキルスチレンスルホン酸ナトリウム、α−アルキルスチレンスルホン酸ナトリウム、ビニルナフタレンスルホン酸ナトリウム、α−アルキルビニルナフタレンスルホン酸ナトリウムなどが挙げられる。なお、芳香環上に導入されるスルホン酸ナトリウム基のビニル基に対する結合位置については特に制限はない。これらの中で、得られるポリマー微粒子の性能及び入手性の観点から、スチレンスルホン酸ナトリウム及び／又はα−メチルスチレンスルホン酸ナトリウムが好ましく、特にスチレンスルホン酸ナトリウムが好ましい。
【００２４】
本発明においては、芳香環上にスルホン酸ナトリウム基が導入された芳香族ビニル系化合物を含む単量体は、さらに共重合モノマーとして、芳香族ビニル系化合物を含むことができる。この芳香族ビニル系化合物としては、得られるポリマー粒子の性能及び入手性の観点から、スチレン及び／又はα−メチルスチレンが好ましく、特にスチレンが好ましい。
この芳香族ビニル系化合物の使用量は、前記のＳＯ3Ｎａ基が導入された芳香族ビニル系化合物との合計量に対して、得られるポリマー微粒子の性能の観点から、１０〜７０質量％程度が好ましく、１５〜５５質量％がより好ましい。
【００２５】
当該（ｂ）工程においては、水溶性架橋剤が必須成分として用いられる。水溶性架橋剤としては、Ｎ，Ｎ’−メチレンビスアクリルアミド（ＢＡＡ）が好適である。このＢＡＡを、スルホン酸ナトリウム基が導入された芳香族ビニル系化合物、又はこの化合物と芳香族ビニル系化合物との混合物と共重合させることにより、シェル部に架橋構造を形成することができる。このように、シェル部に架橋構造を導入することにより、得られるポリマー微粒子を水に溶解することがないようにすると共に、後述のコアとなるシード粒子との乳化重合により得られるポリマー微粒子の歩留りを向上させることができる効果を奏する。
前記水溶性架橋剤の使用量が多すぎると、乳化重合プロセスが不安定となり、ゲル化が生じると共に、凝集物が生じる。一方少なすぎると前述した効果が充分に発揮されない。該架橋剤の使用量は、架橋剤を除く単量体５０モル％に対して１〜５モル％、好ましくは１．５〜３．５モル％の範囲である。
【００２６】
＜界面活性剤＞
当該（ｂ）工程において、乳化重合に際して、乳化剤として界面活性剤を用いる場合、該界面活性剤としてはアニオン系及び／又はノニオン系界面活性剤を使用することが好ましい。アニオン系界面活性剤及びノニオン系界面活性剤の種類については、前述の（ａ）工程の説明で示したとおりである。
【００２７】
＜重合開始剤＞
当該（ｂ）工程においては、重合開始剤として油溶性重合開始剤が用いられる。この油溶性重合開始剤としては特に制限はなく、例えば２，２’−アゾビスイソブチロニトリル（ＡＩＢＮ）、２，２’−アゾビス−２−メチルブチロニトリル、２，２’−アゾビスジメチルバレロニトリルなどのアゾ化合物や、ジアシルペルオキシド類、ペルオキシジカーボネート類、ペルオキシエステル類などの有機過酸化物等を挙げることができるが、これらの中ではアゾ化合物、特に２，２’−アゾビスイソブチロニトリルが好適である。これらの重合開始剤は、単量体全量に対して０．５〜３．０質量％程度である。
【００２８】
＜シードラテックスへのシード乳化重合によるコア・シェル型の重合体の製造＞
次に、例えば前記（ａ）工程で得られたシードラテックスを２０質量部用い、所定の配合により、コア・シェル型のラテックスを調製する。
還流冷却器、機械的攪拌機と温度計とを備えた反応装置を用いて重合を行った。（ａ）工程で得られたシードラテックス、ＡＩＢＮ、水およびＳｔを反応装置に仕込み、シード粒子を室温で３時間、穏やかに攪拌して膨潤させた。次いで、ＮａＳＳ、ＢＡＡおよびＳＤＳの水溶液を仕込み、７０℃程度に加熱する。トータルで１０時間重合を行い、得られたポリマー微粒子を含む分散体を室温まで冷却する。
次いで、得られたポリマー微粒子を、８０℃程度で５時間乾燥し、次いで、１２０℃程度で２時間乾燥し、得られた固形物を、ソックスレー抽出器により４８時間水で抽出し、水溶性のポリマーを除去することにより、精製し、コア・シェル型の重合体のポリマー微粒子を得る。
なお、ＡＩＢＮはアゾビスイソブチロニトリル、Ｓｔはスチレン、ＢＡＡはＮ，Ｎ’−メチレンビスアクリルアミドを示す。
このようにして、本発明のコア・シェル型構造を有する重合体からなるＳＯ3Ｎａ基含有ポリマー微粒子を製造することができる。
【００２９】
次に、前述した本発明のポリマー微粒子の製造方法で得られたＳＯ3Ｎａ基含有コア・シェル型ポリマー微粒子の性状について説明する。
［ＳＯ3Ｎａ基含有コア・シェル型ポリマー微粒子の性状］
＜ＳＯ3Ｎａ基含有芳香族ビニル系化合物単位の含有量＞
この化合物単位の含有量が、従来のカチオン交換樹脂などに比べてはるかに高く、該含有量とポリマー微粒子全体に対して１０質量％以上、シェル部に対して３５質量％以上とすることができる。
なお、前記化合物単位の含有量は、ＩＣＰ発光分光分析装置により、当該ポリマー微粒子の元素分析を行い、ポリマー微粒子中の硫黄量を測定し、この硫黄量に基づき、ポリマー微粒子中のスルホン酸ナトリウム基の含有量を算出することにより求める。
【００３０】
＜ポリマー微粒子表面のＳＯ3Ｎａ基密度＞
粒子表面のＳＯ3Ｎａ基の密度は、電気伝導度計（Ｓｈａｎｇｈａｉ  Ｐｒｅｃｉｓｉｏｎ  ＆  Ｓｃｉｅｎｔｉｆｉｃ  Ｉｎｓｔｒｕｍｅｎｔ  ＣＯ．ＬＴＤ  モデルＤＤＳ−３０７、ＣＮ）を用いて電気伝導度滴定により次のように行った。
まず、シード乳化重合で得られたポリマー微粒子を、上澄みの電気伝導度が１０μＳ／ｃｍ以下になるまで、遠心分離と穏やかな超音波を用いて水に再分散することを数回行った。次いで、１０ｇのイオン交換樹脂（Ｈ型）を４０ｍｌの精製されたポリマー微粒子分散体（ラテックス固形分は約０．５質量％）に加え、室温で攪拌した。２４時間後、ラテックスとイオン交換樹脂との混合物を濾過し、処理したポリマー微粒子分散体を得た。最後に、処理したポリマー微粒子分散体の電気伝導度滴定を室温で行った。９．４ｍｍｏｌ／ＬのＮａＯＨ溶液と、７．２ｍｍｏｌ／ＬのＨＣｌ溶液とを用いて、順方向と逆方向との双方で、それぞれ窒素雰囲気下で滴定を行った。以下の式により、シード乳化重合で得られたポリマー微粒子のＳＯ3Ｎａ基の表面密度を算出した。
【００３１】
【数１】
0005751047.tif 000002
【００３２】
σ：ＳＯ3Ｎａ基の表面密度（ｍｏｌ／ｃｍ2）
Ｎ：滴定に使用したＮａＯＨの量（ｍｏｌ）
ｓ：精製した、シード乳化重合により得られたポリマー微粒子分散体の固形分量（％）
Ｍ：精製した、シード乳化重合により得られたポリマー微粒子分散体の総質量（ｇ）
Ｓ：シード乳化重合により得られたポリマー微粒子の平均表面積（ｎｍ2）
ρ：シード乳化重合により得られたポリマー微粒子の平均密度（ｇ／ｃｍ3）
Ｖ：１個当たりのシード乳化重合により得られたポリマー微粒子の平均体積（ｎｍ3）
ｒ：シード乳化重合により得られたポリマー微粒子の平均半径（ｎｍ）
ＳＯ3Ｎａ基の表面密度σ（ｍｏｌ／ｃｍ2）は、後述の実施例４では５．９０×１０-11ｍｏｌ／ｃｍ2、実施例１０では６．８８×１０-11ｍｏｌ／ｃｍ2である。
【００３３】
＜ポリマー微粒子の粒子径、粒度分布ＰＩ＞
透過型電子顕微鏡（ＴＥＭ）で測定される当該ポリマー微粒子の平均粒子径は、通常５０〜１０００ｎｍ程度である。該平均粒子径が５０ｎｍ未満であると、球形の粒子形状を保つことが困難であり、不定形となりやすい。一方、１０００ｎｍを超えると、十分なプロトン伝導性が発揮されない場合がある。以上の観点から、当該ポリマー微粒子の平均粒子径は、好ましくは７０〜５００ｎｍであり、特に好ましくは１００〜３００ｎｍである。
また、当該ポリマー微粒子の動的光散乱法で測定される粒子径は１００〜１０００ｎｍ程度である。さらに、前記動的光散乱法で測定される粒度分布ＰＩ（ｐｏｌｙ  ｉｎｄｅｘ）は、通常０．００２〜１．０の範囲にあり、単分散に近い値を示す。
【００３４】
＜膨潤度＞
図１は、キャピラリーを用いてポリマー微粒子の膨潤度を測定する方法の説明図である。
図１に示すように、目盛りを有するキャピラリー１を用いて、ポリマー試料の膨潤度を測定した。精製した粉体をキャピラリーに詰め（図１の２）、目盛りの値（Ｌ1）を読む。次いで、異なる極性を有する適当な量の溶媒（脱イオン水、メタノール、ブタノン、トルエン）をキャピラリーに加え、ポリマー試料を膨潤させる（図１の３）。２４時間後、膨潤した試料の目盛り値（Ｌ2）を読取り（図１の４）、膨潤度（ε）を以下の式を用いて算出した。
ε（％）＝［（Ｌ2−Ｌ1）／Ｌ1］×１００
【００３５】
＜コア部とシェル部の質量比＞
ＳＯ3Ｎａ基含有ポリマー微粒子のコア部とシェル部の質量比は、通常９：１〜５：５である。
なお、コア部とシェル部の質量比は、シード乳化重合時の、仕込みコアラテックス量とモノマーの量、及び生成ポリマーを水抽出して得られる水不溶部量とより、計算にて算出することができる。
【００３６】
本発明の製造方法で得られたスルホン酸ナトリウム基を有するポリマー微粒子は、塩酸や硫酸などの酸水溶液中に浸漬することで、容易にスルホン酸基に変化させることができ、スルホン酸基を有するポリマー微粒子として、アプリケーションに供することができる。また、スルホン酸基を有するポリマー微粒子は、水酸化ナトリウムなどのアルカリ水溶液中に浸漬することで、容易にスルホン酸ナトリウム基に変化させることができる。
【実施例】
【００３７】
次に、実施例により、本発明をさらに詳細に説明するが、本発明はこれらの実施例によってなんら限定されるものではない。
なお、各例で得られたコア部となるシード粒子及びＳＯ3Ｎａ基含有ポリマー微粒子の性状は、下記に示す方法に従って求めた。
【００３８】
（１）各粒子の流体力学的粒子径及びその粒度分布
ダイナミック光散乱（ＤＬＳ）光度計［Ｍａｌｖｅｒｎ（ＵＫ）社製「Ｚｅｔａｓｉｚｅｒ ３０００ＨＳ」］を用い、２５℃における動的光散乱法による粒子径（ＤPDLS）及びその粒度分布（Ｐｏｌｙ Ｉｎｄｅｘ，ＰＩ）を求めた。
【００３９】
（２）平均粒子径
透過型電子顕微鏡（ＴＥＭ）「（株）日立製作所製Ｈｉｔａｃｈ８００」写真の画像処理により、平均粒子径（ＤPTEM）を求めた。
【００４０】
（３）ＳＯ3Ｎａ基含有ポリマー微粒子のＳＯ3Ｎａ基含有芳香族ビニル系化合物単位の含有量
ＩＣＰ発光分光分析装置［セイコーインスツルメント（株）製「ＶＩＳＴＡ−ＭＰＸ ＡＣＰＯＥＳ」］により、ソックスレー抽出器にて水可溶部を除いたポリマー微粒子の元素分析を行い、ポリマー微粒子中の硫黄量を測定し、この硫黄量に基づき、ポリマー微粒子全体中とシェルポリマー中のＳＯ3Ｎａ基含有芳香族ビニル系化合物単位の含有量を求めた。
【００４１】
（４）ポリマー微粒子表面のＳＯ3Ｎａ基密度
明細書本文に記載の方法に従って測定した。
（５）ポリマー微粒子の膨潤度
明細書本文に記載の方法に従って測定した。
【００４２】
製造例１  シードラテックスＳSFの製造
還流冷却器、機械的撹拌機及び温度計を備えた４つ口フラスコに、１００ｍＬの水と、スチレン（Ｓｔ）１８．６６ｇ及びメタクリル酸（ＭＡＡ）１．３４ｇ（Ｓｔ／ＭＡＡモル比：９２／８）のモノマー混合物を撹拌しながら仕込み、系を７０℃に加熱した。
次いで２５ｍＬの水に過硫酸アンモニウム（ＡＰＳ）０．３３６ｇを溶解した水溶液を、系内に３段階で、すなわち、重合の最初と２時間後と４時間後とに、１２／８／５の質量比で加え、７時間重合した。その後、系を室温に冷却し、シードラテックスＳSFを得た。
なお、Ｓｔ及びＭＡＡは減圧下で蒸留したものを用い、ＡＰＳは使用前に水で再結晶して用いた。以下、同様である。
表１に材料の仕込み量、モノマー転化率、シードラテックスの動的光散乱法による粒子径ＤPDLSとその粒度分布ＰＩ及び平均粒子径ＤPTEMを示す。
【００４３】
製造例２  シードラテックスｘ−ＳSFの製造
製造例１において、モノマー混合物として、さらに架橋性モノマーであるジビニルベンゼン（ＤＶＢ）０．７２ｇを含むモノマー混合物（Ｓｔ／ＭＡＡ／ＤＶＢモル比：８９．４６／７．７７／２．７７）を用いた以外は、製造例１と同様な操作を行い、架橋されたシードラテックスｘ−ＳSFを得た。
なお、ＤＶＢは市販のものをそのまま用いた。以下、同様である。
表１に、材料の仕込み量、モノマー転化率、シードラテックスの動的光散乱法による粒子径ＤPDLSとその粒度分布ＰＩ及び平均粒子径ＤPTEMを示す。
また、図２に、シードラテックスＳSFのＴＥＭ写真（ａ）及びシードラテックスｘ−ＳSFのＴＥＭ写真（ｂ）を示すと共に、図３に、シードラテックスＳSFのＳＥＭ写真（ａ）及びシードラテックスｘ−ＳSFのＳＥＭ写真（ｂ）を示す。
さらに図４に、シードラテックスＳSFの粒度分布曲線（ａ）及びシードラテックスｘ−ＳSFの粒度分布曲線（ｂ）を示す。
シードラテックスＳSF及びｘ−ＳSFは、いずれも粒子径が小さく、かつ単分散粒子である。
なお、透過型電子顕微鏡（ＴＥＭ）は、「（株）日立製作所製Ｈｉｔａｃｈ８００」を、走査型電子顕微鏡（ＳＥＭ）は、「日本電子（株）製ＪＳＭ−７４０１」を使用した。
【００４４】
【表１】
0005751047.tif 000003
【００４５】
製造例３  シードラテックスｘ−ＳOP-Sの製造
モノマー混合物として、スチレン１８．６６０ｇと、メタクリル酸１．３４０ｇと、ジビニルベンゼン０．７２３ｇを含むもの（Ｓｔ／ＭＡＡ／ＤＶＢ質量比：８９．４６／７．７７／２．７７）を用い、かつ界面活性剤としてドデシル硫酸ナトリウム（ＳＤＳ）０．１９０ｇ及びポリオキシエチレンオクチルフェニルエーテルであるＯＰ−１［日光ケミカルズ（株）製、商品名］０．０８８ｇを用いた以外は、製造例１と同様な操作を行い、シードラテックスｘ−ＳOP-Sを得た。
表２に、材料の仕込み量、モノマー転化率、シードラテックスの動的光散乱法による粒子径ＤPDLSとその粒度分布ＰＩ及び平均粒子径ＤPTEMを示す。
【００４６】
製造例４  シードラテックスｘ−ＳOP-S*の製造
製造例３において、メタクリル酸を用いず、かつスチレンを２０ｇ用いた以外は、製造例３と同様な操作を行い、シードラテックスｘ−ＳOP-S*を得た。
表２に、材料の仕込み量、モノマー転化率、シードラテックスの動的光散乱法による粒子径ＤPDLSとその粒度分布ＰＩ及び平均粒子径ＤPTEMを示す。
【００４７】
製造例５  シードラテックスｘ−ＳS１の製造
製造例３において、ＳＤＳ０．５７２ｇを用い、かつＯＰ−１０を用いなかったこと以外は、製造例３と同様な操作を行い、シードラテックスｘ−ＳS１を得た。
表２に、材料の仕込み量、モノマー転化率、シードラテックスの動的光散乱法による粒子径ＤPDLSとその粒度分布ＰＩ及び平均粒子径ＤPTEMを示す。
【００４８】
【表２】
0005751047.tif 000004
【００４９】
乳化剤として、ＳＤＳとＯＰ−１０との混合物を用いた場合、ＳＤＳ単独の場合に比べて、モノマー転化率は低下し、かつ粒子サイズは大きくなる。
【００５０】
実施例１
還流冷却器、機械的撹拌機及び温度計を備えた４つ口フラスコに、製造例１で得られたシードラテックスＳSF２０ｇ、重合開始剤であるアゾビスイソブチロニトリル（ＡＩＢＮ）０．０３４ｇ、水１０ｇ及びスチレン０．９２３ｇを仕込み、室温で３時間穏やかに撹拌してシード粒子を膨潤させた。次いでスチレンスルホン酸ナトリウム（ＮａＳＳ）１．８２９ｇ、架橋剤であるＮ，Ｎ’−メチレンビスアクリルアミド（ＢＡＡ）０．１０９ｇ及びドデシル硫酸ナトリウム（ＳＤＳ）０．０６８ｇ及び水２５ｇを含む水溶液を仕込み７０℃に加熱した。トータルで１０時間重合を行い、生成したポリマー微粒子を含む分散体を室温まで冷却した。
次に、得られたポリマー微粒子を８０℃で５時間乾燥し、次いで１２０℃で２時間乾燥したのち、ソックスレー抽出器により４８時間水で抽出し、水溶性のポリマーを除去することにより、精製し、コア・シェル型の重合体のポリマー微粒子ＳＦ２を得た。
表３に、反応に用いた各成分の種類と量を示し、表５に、得られたポリマー微粒子ＳＦ２を構成する各成分のモル比と、水抽出操作における質量ロスを示し、表６に得られたポリマー微粒子ＳＦ２の特性値を示す。また、図５に、ポリマー微粒子ＳＦ２のＴＥＭ写真を示す。
【００５１】
実施例２
実施例１において、ＮａＳＳ  １．８２９ｇ及びＢＡＡ  ０．１６４ｇを用いた以外は、実施例１と同様な操作を行い、コア・シェル型重合体のポリマー微粒子ＳＦ３を得た。表３に、反応に用いた各成分の種類を示し、表５に、得られたポリマー微粒子ＳＦ３を構成する各成分のモル比と質量ロスを示し、表６に得られたポリマー微粒子ＳＦ３の特性値を示す。
【００５２】
【表３】
0005751047.tif 000005
【００５３】
実施例３
実施例１において、シードラテックスＳSFの代わりに、製造例２で得られたシードラテックスｘ−ＳSF２０ｇを用いたこと以外は、実施例１と同様な操作を行い、コア・シェル型重合体のポリマー微粒子ＸＳＦ６を得た。
表４に、反応に用いた各成分の種類と量を示し、表５に得られたポリマー微粒子ＸＳＦ６を構成する各成分のモル比と質量ロスを示し、表６に得られたポリマー微粒子ＸＳＦ６の特性値を示す。
【００５４】
実施例４
実施例１において、シードラテックスＳSFの代わりに、製造例３で得られたシードラテックスｘ−ＳOP-S２０ｇを用い、ＢＡＡを０．１６４ｇ、ＳＤＳを０．０３４ｇ、ＯＰ−１０を０．０３４ｇ用いた以外は、実施例１と同様な操作を行い、コア・シェル型重合体のポリマー微粒子ＳOP-S*Ｎ12を得た。
表４に、反応に用いた各成分の種類と量を示す。
また、表５に、得られたポリマー微粒子ＳOP-S*Ｎ12を構成する各成分のモル比とソックスレー抽出による質量ロスを示し、表６に得られたポリマ−微粒子ＳOP-S*Ｎ12の特性値を示す。
また、ポリマー微粒子ＳOP-S*Ｎ12における、スルホン酸ナトリウム基の表面密度を調べた結果、該表面密度σは５．９０×１０-11ｍｏｌ／ｃｍ2であった。
【００５５】
【表４】
0005751047.tif 000006
【００５６】
【表５】
0005751047.tif 000007
【００５７】
【表６】
0005751047.tif 000008
【００５８】
実施例５〜７及び比較例１
製造例５で得られたシードラテックスｘ−ＳS１を用い、ＢＡＡ／ＮａＳＳ／（Ｓｔ＋ＭＡＡ＋ＤＶＢ）モル比を、表７で示すように、１／２５／７５（実施例５）、２／２５／７５（実施例６）、３／２５／７５（実施例７）及び０／２５／７５（比較例１）とし、かつ固形分含量を１０．５質量％として、実施例１と同様な操作を行い、コア・シェル型重合体のポリマー微粒子Ｓ１Ｎ４Ｃ、Ｓ１Ｎ８Ｃ、Ｓ１Ｎ１２Ｃ及びＳ１Ｎ０Ｃをそれぞれ得た。
表７に、得られた各ポリマー微粒子を構成する各成分のモル比、固形分含量と共に、各ポリマー微粒子の特性値を示す。
【００５９】
【表７】
0005751047.tif 000009
【００６０】
表７から分かるように、架橋剤ＢＡＡのモル比が０である比較例１のＳ１Ｎ０Ｃの質量ロスは４２．５１質量％と最も大きく、ＢＡＡのモル比が高くなるに伴い、質量ロスが減少し、ＢＡＡのモル比が３である実施例７のＳ１Ｎ１２Ｃの質量ロスは２６．９３質量％と最も小さい。
また、ＤPDLSはいずれも２４０〜２６０ｎｍの範囲にあり、ＰＩは、いずれも０．１４〜０．２０の範囲にあり、粒径の小さな単分散粒子である。
【００６１】
実施例８〜１０及び比較例２
製造例３で得られたシードラテックスを用い、ＢＡＡ／ＮａＳＳ／（Ｓｔ＋ＭＡＡ＋ＤＶＢ）モル比を、表８で示すように、１／２５／７５（実施例８）、２／２５／７５（実施例９）、３／２５／７５（実施例１０）及び０／２５／７５（比較例２）とし、かつＳＤＳを０．０３４ｇ、ＯＰ−１０を０．０３４ｇとして、実施例１と同様な操作を行い、コア・シェル型重合体のポリマー微粒子ＳOP-SＮ4、ＳOP-SＮ8、ＳOP-SＮ12及びＳOP-SＮ0をそれぞれ得た。
表８に、得られた各ポリマー微粒子を構成する各成分のモル比と共に、水抽出操作時の質量ロス及びＤPDLSとＰＩを示す。
【００６２】
【表８】
0005751047.tif 000010
【００６３】
表８から分かるように、架橋剤ＢＡＡのモル比が０である比較例２のＳOP-SＮ0の質量ロスは５７．６５質量％と最も大きく、ＢＡＡのモル比が高くなるに伴い、質量ロスが減少し、ＢＡＡのモル比が３である実施例１０のＳOP-SＮ12の質量ロスは３５．５１質量％と最も小さい。
実施例１０のＳOP-SＮ12について、微粒子全体におけるＮａＳＳ単位の含有量及びシェル部におけるＮａＳＳ単位の含有量を調べた結果、それぞれ２７．２９質量％及び６２．４５質量％であった。
また、ＳOP-SＮ12について、異なる溶媒に対する膨潤度εを調べた結果を下記に示す。
溶媒          膨潤度ε（％）
水              １０
メタノール        １５
ブタノン        １３．３
トルエン        １７．６
さらに、ＳOP-SＮ12のＳＯ3Ｎａ基の表面密度σは６．８８×１０-11ｍｏｌ／ｃｍ2であった。
図６に、ＳOP-SＮ0、ＳOP-SＮ4、ＳOP-SＮ8及びＳOP-SＮ12のＴＥＭ写真を、それぞれ（ａ）、（ｂ）、（ｃ）及び（ｄ）として示す。
表８から、各ポリマー微粒子は、いずれもＤPDLSが２８０〜３４０ｎｍの範囲に、かつＰＩが０．２〜０．３の範囲にあり、粒径の小さな単分散粒子である。
【産業上の利用可能性】
【００６４】
本発明の方法で得られたスルホン酸ナトリウム基含有ポリマー微粒子は、スルホン酸ナトリウム基がシェル部に多量に導入されたコア・シェル型構造を有するナノメートルレベルの粒子径をもつポリマー微粒子であって、水に溶解することなく、かつプロトン伝導性に優れ、固体燃料電池における膜−電極接合体（ＭＥＡ）等に好適に用いることができる。
【符号の説明】
【００６５】
１：目盛りを有するキャピラリー
２：精製した粉体をキャピラリーに詰めた状態
３：溶媒をキャピラリーに加えポリマー試料を膨潤させた状態
４：膨潤後２４時間経過した状態
ＰＯ：ポリマー微粒子
ＳＯ：溶媒
ＳＴ：栓
【図１】
0005751047.tif 000011
【図２】
0005751047.tif 000012
【図３】
0005751047.tif 000013
【図４】
0005751047.tif 000014
【図５】
0005751047.tif 000015
【図６】
0005751047.tif 000016